(57)【特許請求の範囲】
【請求項１】
ダムや貯水池等の水面に浮設することにより水の自然蒸発を防止するために使用する水蒸発防止用シート（ただし、透水性を備えたシートを除く。）であって、布帛層と樹脂被覆層とからなり、布帛層は、繊維を製編織したものであり、樹脂被覆層は、布帛層の片面または両面に、ディッピング法、ナイフコーティング法、ロールコーティング法、グラビアコーティング法、カレンダコーティング法あるいはラミネート法のいずれかの方法によって樹脂を被覆することによって形成したものであることを特徴とする水蒸発防止用シート。
【請求項２】
樹脂被覆層が低密度ポリエチレンからなることを特徴とする請求項１記載の蒸発保護シート。
【発明の詳細な説明】
【０００１】
【発明の属する技術分野】
本発明はダムや貯水池等の水面に浮設することにより、水の自然蒸発を防止するために使用する水蒸発防止用シートに関するものである。
【０００２】
【従来の技術】
降雨量が少ない地域では、特に夏季等の水の不足する時期を中心として、ダムや貯水池などに貯留されている水の自然蒸発を出来るだけ防止することが要望されている。そのための方法として、水面に水蒸発防止用シートを張ることが提案され、種々の水蒸発防止用シートが提案されている。
例えば、特開平４−１３１４１７号公報には、ダムの貯水面に発泡ポリエチレンなどのシートを浮かせる方法が開示されている。また特開平１０−１９３０号公報には、可視光線または紫外線に対する反射性に優れた表皮層が発泡シートよりなる浮遊層に積層された水蒸発防止用シートが開示されている。
【０００３】
【発明が解決しようとする課題】
上記のような従来の水蒸発防止用シートは、その構成上、基材が発泡シートもしくはフィルムからなるものであるため、寸法安定性に劣るという問題があった。すなわち、日射により特に夏期に受ける熱のため、寸法が伸びたり縮んだりして一定せず、またその伸縮の方向性が一定しないため、波打ち現象などが発生して外観上品位が悪くなるばかりでなく、物性面にも影響が生じるという問題があった。
本発明は、この様な現状に鑑みて行われたものであり、日射の熱による寸法変化が小さく、波打ち等が生じ難い耐久性に優れた水蒸発防止用シートを提供することを課題とするものである。
【０００４】
【課題を解決するための手段】
本発明は、上記の課題を解決できるものであって、ダムや貯水池等の水面に浮設することにより水の自然蒸発を防止するために使用する水蒸発防止用シート（ただし、透水性を備えたシートを除く。）であって、布帛層と樹脂被覆層とからなり、布帛層は、繊維を製編織したものであり、樹脂被覆層は、布帛層の片面または両面に、ディッピング法、ナイフコーティング法、ロールコーティング法、グラビアコーティング法、カレンダコーティング法あるいはラミネート法のいずれかの方法によって樹脂を被覆することによって形成したものであることを特徴とする水蒸発防止用シートを要旨とするものである。
【０００５】
【発明の実施の形態】
以下、本発明について詳細に説明する。
本発明の水蒸発防止用シートは、布帛層と樹脂被覆層とからなるものである。
水蒸発防止用シートの厚さとしては、０．５〜３．０ｍｍが好ましい。厚すぎると可撓性や可搬性が悪くなる傾向にあり、質量やコストも増すので好ましくない。一方、薄すぎると強度が不足したり、施工性に劣る場合もあるので好ましくない。
【０００６】
本発明に用いる布帛は、繊維を製編織したものである。寸法安定性を考慮すると織物が好ましい。布帛の目付けとしては、水蒸発防止用シート全体の質量バランスや強度面を考慮して適宜決めればよく、特に制限されるものではないが、通常５００ 〜３０００ｇ／ｍ2程度が好ましい。
【０００７】
また布帛を構成する繊維についても特に制限されるものではなく、綿、麻や絹などに代表される天然繊維、スチール、ガラス繊維や岩石繊維に代表される無機繊維、ポリアミド、ポリビニルアルコール、ポリ塩化ビニリデン、ポリ塩化ビニル、ポリエステル、ポリアクリロニトリル、ポリエチレン、ポリプロピレン、ポリウレタンおよびポリフルオロエチレン等に代表される合成繊維、レーヨンやキュプラに代表される再生繊維、さらにはアセテートに代表される半合成繊維等を用いることができる。中でも、軽量かつ寸法安定性に優れた合成繊維が好ましい。
なお、上記の繊維及びそれからなる布帛には、毛細管現象等による吸水を防ぐための撥水処理が行われていてもよく、樹脂被覆層と接着し易くするための処理（ウレタン浸漬処理等）が行われていてもよい。
【０００８】
樹脂被覆層を構成する樹脂としては、耐候性や耐久性に優れた合成樹脂が好ましく、水に対する浮力を与える点から、密度が1.0g／cm3未満のものがより好ましい。具体的にはポリエチレン樹脂系及びポリプロピレン樹脂系が好ましく用いられ、加工性、施工性及び柔軟性の好適な低密度ポリエチレン（LDPE）がより好ましい。特に柔軟性を重視する場合には、直鎖状低密度ポリエチレン（LLDPE）が好ましい。
【０００９】
樹脂被覆層を形成する方法としては、樹脂被覆層に用いる樹脂の種類等により種々の方法を選択することが出来、ディッピング法、ナイフコーティング法、ロールコーティング法、グラビアコーティング法、カレンダコーティング法あるいはラミネート法により形成される。LDPEやLLDPEを用いる場合には、カレンダコーティング法やラミネート法が好ましい。樹脂被覆層の量としては、水蒸発防止用シートの浮力や取り扱い性を考慮して、適宜決めればよいが、通常５００ｇ／ｍ2〜３０００ｇ／ｍ2が好ましい。なお、水蒸発防止用シートの耐候性（耐光性）を向上させる目的や、光の反射を防ぐ目的で、樹脂被覆層にはカーボンブラック等の顔料を含有させてもよい。
【００１０】
上記した方法によって、布帛の片面もしくは両面に樹脂被覆を施すことによって、布帛層の片側もしくは両側に樹脂被覆層が形成され、布帛層と樹脂被覆層とからなる本発明の水蒸発防止用シートが得られる。布帛層と樹脂被覆層の組み合わせにおいては、両層を構成する素材の密度と両層の質量配分とを考慮して、水蒸発防止用シートが水に浮くように調整される。
【００１１】
次に、本発明に係る水蒸発防止シートの使用形態もしくは使用方法の例を説明する。水蒸発防止用シート全体の平面形状や大きさ等は特に制限されるものではないが、例えば上記水蒸発防止用シートを予め所定の形状・大きさに形成して貯水池等の水面上に縦横に並べて設置する。あるいは水蒸発防止用シートを予め所定の幅の長尺帯状に形成して、これを貯水池の長さ寸法等に合わせて所定の長さに切断し、これを幅方向に複数枚並べて設置して貯水池等の略全面を覆うようにすればよい。
なお、上記のようにして貯水池等の水面上に設置した水蒸発防止用シートは、風や波で移動しないように適宜固定手段を設けるのが望ましい。その固定手段としては、例えばコンクリートブロック等の重錘を用いて、その重錘を貯水池等の底部の所望の位置に沈め、その重錘と水蒸発防止用シートとをワイヤロープ等の索条で連結すればよい。
また、使用する場所により、水中の魚類、動物、植物、微生物等の生態系を考慮する必要がある場合には、適宜間隔を空けて浮設するか、適当な手段で貫通孔を穿孔した水蒸発防止用シートとして用いればよい。
【００１２】
【作用】
本発明の水蒸発防止用シートは、布帛層と樹脂層からなり、布帛層が優れた寸法安定性を付与することにより、日射の熱による伸縮を防ぎ、良好な外観品位を長く保つことのできる耐久性に優れた水蒸発防止用シートである。また、柔軟であるため、ロール状に巻き取った状態で現地に搬送でき、切断加工も容易で施行性も良好である。さらに、布帛層が補強の役割も果たしているので、引き裂き等に対する強度に優れ、穿孔して金具やロープ等で固定する際にも、穿孔箇所が簡単に破損するようなことがない。
【００１３】
【実施例】
次に本発明を実施例により具体的に説明する。
実施例１
布帛層としては、溶融紡糸により製造されたナイロンマルチフィラメント糸（９４０デシテックス／１４０フィラメント）を、ウォータージェットルームで平組織、２０×２０本／２．５４ｃｍの織密度で製織した目付１５００      ｇ／ｍ2の織物を用いた。樹脂被覆層としては、低密度ポリエチレン樹脂（住友化学株式会社製、スミカセン）にカーボンブラックを１質量％混入したものを用いた。上記織物の両面に、押出カレンダー加工にて樹脂被覆加工を施し、本発明の水蒸発防止用シート（幅２００ｃｍ）を得た。
【００１４】
実施例２
布帛層におけるナイロンマルチフィラメン糸の代わりに、ポリエステルマルチフィラメント糸（１１００デシテックス／１９２フィラメント）を用いた以外は、実施例１と同様にして、本発明の蒸発保護シートを得た。
【００１５】
比較例１
布帛を用いることなく、低密度ポリエチレン樹脂（住友化学株式会社製、スミカセン）にカーボンブラックを１質量％混入したものをカレンダーにて押出し成形してフィルム状のシート（幅２００ｃｍ）を製造し、比較用の水蒸発防止用シートとした。
【００１６】
実施例１、２および比較例１で得られた水蒸発防止用シートについて、それぞれ５ｍの長さに切断したもの5枚を、幅方向に端部を少しづつ重ねて並べ、熱融着で接合することにより、５ｍ×１０ｍの大きさに加工した。これらをそれぞれ、周囲が５ｍ×１０ｍの長方形である上面解放型貯水プールの水面全体を覆うように浮設した。
上記のようにして２年間継続使用したところ、いずれのシートともに水の蒸発を防止する役割を果たしていた。
なお、各シートの初期の特性、及び使用開始から２年間経過時の特性を下記表１に示す。
【００１７】
【表１】
0004436579.tif 000002
【００１８】
表１に示された結果より、実施例１、２の本発明の水蒸発防止用シートは、２年間使用しても、初期と比較して外観上変化していないだけでなく、機械物性にもほとんど変化がなかった。これに対して比較例１では、伸縮が繰り返された結果、外観上波打ち現象が発生しているだけでなく、機械物性も劣化していることが確認された。
【００１９】
【発明の効果】
本発明の水蒸発防止用シートは、太陽光の熱による伸縮が生じ難く、良好な外観品位と強度特性を長く保つことのできる耐久性に優れた水蒸発防止用シートであり、可搬性、施工性も良好である。したがって、ダム、貯水池、貯水槽、プール等、あらゆる水面に浮設して、水資源を保護するのに好適に用いられる。